ТИТАНОВЫЕ СПЛАВЫ ДЛЯ ОБРАБОТКИ С БЫСТРЫМ ЗАТВЕРДЕВАНИЕМ

1. Способ аддитивного производства для изготовления компонентов, включающий стадии:
(a) обеспечение и плавление порошка на основе металла,
(b) слияние расплавленных частиц друг с другом и с нижележащим основанием с образованием тем самым слившегося материала,
(c) охлаждение и при этом затвердевание слившегося материала,
характеризующийся тем, что порошок на основе металла представляет собой порошок на основе Ti, содержащий по меньшей мере Ta, Fe и i) Sn и/или ii) Nb и Zr.
2. Способ по п. 1, характеризующийся тем, что порошок на основе Ti также содержит Si.
3. Способ по одному из предшествующих пунктов, характеризующийся тем, что порошок на основе титана содержит C и/или N, и/или O.
4. Порошок на основе Ti для аддитивного производства, характеризующийся тем, что он содержит:
Ta в диапазоне от 0,01 мас.% до 15 мас.%, предпочтительно в диапазоне от 3 мас.% до 10 мас.%, а наиболее предпочтительно с содержанием 6 мас.%, и
Nb в диапазоне от 0,01 мас.% до 25 мас.%, предпочтительно в диапазоне от 4 мас.% до 12 мас.%, а наиболее предпочтительно с содержанием 8 мас.%,
Fe в диапазоне от 0,01 мас.% до 15 мас.%, предпочтительно в диапазоне от 2 мас.% до 10 мас.%, более предпочтительно в диапазоне от 2 мас.% до 6 мас.%, а наиболее предпочтительно около 4 мас.%,
Zr в диапазоне от 0,01 мас.% до 25 мас.%, предпочтительно в диапазоне от 0,01 мас.% до 15 мас.%, предпочтительнее в диапазоне от 2 мас.% до 10 мас.%, более предпочтительно в диапазоне от 3 мас.% до 9 мас.%, а наиболее предпочтительно около 6 мас.%.
5. Порошок на основе Ti для аддитивного производства, характеризующийся тем, что он содержит:
Ta в диапазоне от 0,01 мас.% до 20 мас.%, предпочтительно в диапазоне от 3 мас.% до 10 мас.%, а наиболее предпочтительно с содержанием 7 мас.%, и
Fe в диапазоне от 0,01 мас.% до 15 мас.%, предпочтительно в диапазоне от 2 мас.% до 10 мас.%, а наиболее предпочтительно около 5 мас.%,
Sn в диапазоне от 0,01 мас.% до 10 мас.%, предпочтительно в диапазоне от 0,1 мас.% до 9 мас.%, а наиболее предпочтительно около 3 мас.%,
Si в диапазоне от 0,001 мас.% до 3 мас.%.
6. Порошок на основе Ti по п. 4 или 5, характеризующийся тем, что он содержит:
кислород, предпочтительно в диапазоне от 0,001 мас.% до 0,3 мас.%,
и/или азот, предпочтительно в диапазоне от 0,001 мас.% до 0,2 мас.%,
и/или углерод, предпочтительно в диапазоне от 0,001 мас.% до 0,9 мас.%.